(57)【要約】【課題】  肌へののびがよく、べたつきがなく、みずみずしく、有効成分が肌に浸透していく感じ（浸透感）優れる皮膚化粧料を提供すること。また、塩による減粘が抑制され、さらには酸化チタンの沈降を抑制可能な皮膚化粧料を提供すること【解決手段】  （ａ）有機溶媒もしくは油分を分散媒とし、水を分散相とする組成物において、水溶性エチレン性不飽和モノマーを分散相に溶解し、分散相中にラジカル重合して得られるミクロゲルからなる増粘剤と、（ｂ)平均粒径０．１〜０．７μｍの親水性酸化チタンと、（ｃ）炭酸ナトリウムとを含有することを特徴とする皮膚化粧料。【選択図】  なし【特許請求の範囲】
【請求項１】
（ａ）有機溶媒もしくは油分を分散媒とし、水を分散相とする組成物において、水溶性エチレン性不飽和モノマーを分散相に溶解し、分散相中にラジカル重合して得られるミクロゲルからなる増粘剤と、
（ｂ)平均粒径０．１〜０．７μｍの親水性酸化チタンと、
（ｃ）炭酸ナトリウムと
を含有することを特徴とする皮膚化粧料。
【請求項２】
前記ミクロゲルが、界面活性剤により、一相マイクロエマルションあるいは微細Ｗ／Ｏエマルションを形成する条件下において、ラジカル重合して得られるミクロゲルからなる増粘剤を含有することを特徴とする請求項１記載の皮膚化粧料。
【請求項３】
前記ミクロゲルの０．５％（質量百分率）の２５℃の水分散液の見かけ粘度が、ずり速度１．０ｓ-1において、１００００ｍＰａ・ｓ以上であるミクロゲルからなる増粘剤を含有することを特徴とする請求項１又は２記載の皮膚化粧料。
【請求項４】
前記ミクロゲルの０．５％（質量百分率）の２５℃のエタノール分散液の見かけ粘度が、ずり速度１．０ｓ-1において、５０００ｍＰａ・ｓ以上であるミクロゲルからなる増粘剤を含有することを特徴とする請求項１又は２記載の皮膚化粧料。
【請求項５】
前記ミクロゲルの０．５％（質量百分率）の２５℃の水分散液もしくはエタノール分散液での動的弾性率が、歪み１％以下、周波数０．０１〜１０Ｈｚの範囲で、Ｇ’（貯蔵弾性率）＞Ｇ”（損失弾性率）であるミクロゲルからなる増粘剤を含有することを特徴とする請求項１又は２記載の皮膚化粧料。
【請求項６】
前記水溶性エチレン性不飽和モノマーが、一般式（１）に示されるジアルキルアクリルアミドと一般式（２）または（３）に示されるイオン性アクリルアミド誘導体とである増粘剤を含有することを特徴とする請求項１〜５のいずれか１項に記載の皮膚化粧料。
一般式（１）
【化１】
2006257021.tif 000011
（Ｒ1はＨまたはメチル基、Ｒ2及びＲ3はそれぞれ独立にメチル基、エチル基、プロピル基、イソプロピル基を表わす。）
一般式（２）
【化２】
2006257021.tif 000012
（Ｒ4及びＲ5はそれぞれ独立にＨ又はメチル基、Ｒ6は炭素原子数１〜６の直鎖若しくは分岐のアルキル基、Ｘは金属イオン、ＮＨ3、アミン化合物を表わす。）
一般式（３）
【化３】
2006257021.tif 000013
（Ｒ7はＨ又はメチル基、Ｒ8はＨまたは炭素原子数１〜６の直鎖若しくは分岐のアルキル基、Ｒ9は炭素原子数１〜６の直鎖若しくは分岐のアルキル基、Ｒ10、Ｒ11、Ｒ12はメチル基またはエチル基、Ｙは陰性カウンターイオンを表わす。）
【請求項７】
前記親水性酸化チタンの表面処理剤が、酸化アルミニウム、酸化亜鉛、二酸化ケイ素のいずれかであることを特徴とする請求項１〜６のいずれか１項に記載の皮膚化粧料。
【請求項８】
前記親水性酸化チタンの平均粒径が０．２〜０．５μｍであることを特徴とする請求項１〜７のいずれか１項に記載の皮膚化粧料。
【請求項９】
前記ミクロゲルの配合量が０．１〜１．０質量％、前記親水性酸化チタンの配合量が０．１〜０．８質量％、前記炭酸ナトリウムの配合量が０．０１〜３．０質量％であることを特徴とする請求項１〜８のいずれか１項に記載の皮膚化粧料。
【請求項１０】
皮膚化粧料の粘度が、３０℃において、５０００〜３００００ｍＰａ・ｓであることを特徴とする請求項１〜９のいずれか１項に記載の皮膚化粧料。
【請求項１１】
さらに（ｄ）塩型薬剤を配合することを特徴とする請求項１〜１０のいずれか１項に記載の皮膚化粧料。
【請求項１２】
前記皮膚化粧料は水中油型乳化化粧料であって、乳化剤にＨＬＢ２〜１１である非イオン性界面活性剤とＮ−長鎖アシル酸性アミノ酸塩を併用したことを特徴とする請求項１〜１１のいずれか１項に記載の皮膚化粧料。
【発明の詳細な説明】
【技術分野】
【０００１】
本発明は、増粘剤と無機粉末である親水性酸化チタンと無機塩である炭酸ソーダとを含有する皮膚化粧料に関する。さらに詳しくは、さっぱりとみずみずしい使用感で、美白効果と保湿効果に優れ、しかも極めて優れた経時安定性を有する皮膚化粧料に関する。
【背景技術】
【０００２】
皮膚化粧料に使用できる水溶性増粘剤としては、種々の多糖類、ゼラチンなどの天然高分子、ポリオキシエチレン、架橋ポリ（メタ）アクリル酸などの合成高分子、モンモリナイト、シリカなどの無機鉱物などが挙げられる。
【０００３】
これらの中で、特に架橋ポリ（メタ）アクリル酸は、安価で増粘効果が高く、少量でゲル化するため、化粧品業界、特に皮膚化粧料において、水溶性増粘剤あるいは安定化剤として多用されている。
【０００４】
増粘剤として汎用されている架橋ポリ（メタ）アクリル酸は、pH５以下の酸性下や塩の存在する水溶液中では、カルボキシル基の解離が抑えられ、粘度が極端に低下しゲル化しなくなる。このため、酸性条件や塩共存系が要求される処方においては使用することが出来ない。
【０００５】
具体的に述べると、現在最も汎用されている化粧料用増粘剤は、カルボキシビニルポリマーと総称されるアクリル酸の重合体であり、商品名としてはハイビスワコー（和光純薬株式会社）、シンタレン（3V SIGMA社）、カーボポール（グッドリッチ社）等として市販されているものである。これらの増粘剤は化学的に架橋している重合体である（The B.F. Goodrich Company, Specialty Polymers and Chemical Div., Carbopol Data Sheets and Applications Literature）。
【０００６】
このような架橋重合体の水分散液は非常に増粘効果が高く、化粧料の増粘剤として汎用されている（例えば、特許文献１参照）。
しかしながら、これらのカルボキシビニルポリマーの欠点として、その増粘可能なpH範囲が限られるという問題がある。カルボキシビニルポリマーは該ポリマーに含まれるカルボキシル基が解離状態になることで水中にてポリマーが膨潤し増粘する。したがって、カルボキシル基が充分に解離しない弱酸性以下のpH領域ではカルボキシビニルポリマーは増粘剤として機能しないという極めて重大な欠点があり、これに代わる広いpH範囲で増粘可能な増粘剤の開発が強く望まれているのが現状である。
【０００７】
この問題を解決するために、アクリルアミドアルキルスルホン酸と（メタ）アクリル酸との共重合体（特許文献２）、アクリルアミドアルキルスルホン酸とアルキル基含有不飽和単量体との共重合体（特許文献３）、或いは、２−アクリルアミド−２−メチルプロパンスルホン酸のホモポリマー（特許文献４）などが、化粧料に応用されている。
【０００８】
【特許文献１】特開平８−９９８５５号公報
【特許文献２】特開平９−１５７１３０号公報
【特許文献３】特開平１０−２７９６３６号公報
【特許文献４】特開平１０−６７６４０号公報
【発明の開示】
【発明が解決しようとする課題】
【０００９】
しかしながら、上記のアクリルアミドアルキルスルホン酸を骨格に有するポリマーは耐酸性が向上し、酸性条件が要求される処方において使用できるものの、アクリル酸に由来すると考えられる乾き際のべたつき感が生じたり、酸化チタンや酸化亜鉛等の粉末類や塩型の美白薬剤を配合したり、みずみずしさを演出するために乳酸ナトリウム、クエン酸ナトリウム、食塩等の塩を配合すると、耐塩性がないために減粘を起こし、増粘化粧料として望ましい中低粘度領域（５０００〜３００００ｍＰａ・ｓ／３０℃）で十分に満足できる使用性に至っているとは言うことはできない。
【００１０】
一方、通常、酸化チタンや酸化亜鉛等の白色無機粉末の化粧料への配合は、紫外線防御剤として、あるいはその白さを利用して、美白化粧料等への配合が試みられている。
従来より知られている粒径０．１〜０．７μｍ程度の酸化チタンを、上記中低粘度領域に配合すると、自重により、経時で沈降するといった問題が生じる。
【００１１】
また、昨今では、白色無機粉末に様々な表面処理を施したものが、サンケア製品を中心に使用されている。特に最近では、サンケア製品の場合には、酸化チタンや酸化亜鉛の白さを嫌う傾向があり、白さの目立たない粒径０．００１〜０．０５μｍといった超微粒子なども開発されている。しかしながら、超微粒子を水性化粧料に配合すると、二次凝集を形成し、安定性の面で問題を生じる傾向にある。
【００１２】
本発明者等は、上述の事情に鑑み、鋭意研究をした結果、特定の合成高分子電解質のミクロゲルからなる増粘剤と、粒径０．１〜０．７μｍの親水性酸化チタンと、炭酸ナトリウムとを組み合わせて皮膚化粧料を調製したならば、増粘効果が十分で、みずみずしく、べたつきがなく、さっぱりとした使用感を有し、しかも酸化チタンの沈降現象も起こらない経時安定性に極めて優れた皮膚化粧料が得られることを見出し、本発明を完成するに至った。
【００１３】
本発明は、特定の逆相乳化重合（逆相マイクロエマルション重合）により製造した合成高分子電解質からなるミクロゲルからなる化粧料増粘剤と、粒径０．１〜０．７μｍの親水性酸化チタンと、炭酸ナトリウムとを併用することにより、使用感に優れ、かつ、塩による減粘が抑制され、さらには酸化チタンの沈降を抑制可能な皮膚化粧料を提供することを目的とする。
【課題を解決するための手段】
【００１４】
すなわち、本発明は、
（ａ）有機溶媒もしくは油分を分散媒とし、水を分散相とする組成物において、水溶性エチレン性不飽和モノマーを分散相に溶解し、分散相中にラジカル重合して得られるミクロゲルからなる増粘剤と、
（ｂ)平均粒径０．１〜０．７μｍの親水性酸化チタンと、
（ｃ）炭酸ナトリウムと
を含有することを特徴とする皮膚化粧料を提供するものである。
【００１５】
また、本発明は、前記ミクロゲルが、界面活性剤により、一相マイクロエマルションあるいは微細Ｗ／Ｏエマルションを形成する条件下において、ラジカル重合して得られるミクロゲルからなる増粘剤を含有することをと特徴とする上記の皮膚化粧料を提供するものである。
【００１６】
さらに、本発明は、前記ミクロゲルの０．５％（質量百分率）の２５℃の水分散液の見かけ粘度が、ずり速度１．０ｓ-1において、１００００ｍＰａ・ｓ以上であるミクロゲルからなる増粘剤を含有することを特徴とする上記の皮膚化粧料を提供するものである。
【００１７】
また、本発明は、前記ミクロゲルの０．５％（質量百分率）の２５℃のエタノール分散液の見かけ粘度が、ずり速度１．０ｓ-1において、５０００ｍＰａ・ｓ以上であるミクロゲルからなる増粘剤を含有することを特徴とする上記の皮膚化粧料を提供するものである。
【００１８】
さらに、本発明は、前記ミクロゲルの０．５％（質量百分率）の２５℃の水分散液もしくはエタノール分散液での動的弾性率が、歪み１％以下、周波数０．０１〜１０Ｈｚの範囲で、Ｇ’（貯蔵弾性率）＞Ｇ”（損失弾性率）であるミクロゲルからなる増粘剤を含有することを特徴とする上記の皮膚化粧料を提供するものである。
【００１９】
また、本発明は、前記水溶性エチレン性不飽和モノマーが、一般式（１）に示されるジアルキルアクリルアミドと一般式（２）または（３）に示されるイオン性アクリルアミド誘導体とである増粘剤を含有することを特徴とする上記の皮膚化粧料を提供するものである。
一般式（１）
【化４】
2006257021.tif 000002
（Ｒ1はＨまたはメチル基、Ｒ2及びＲ3はそれぞれ独立にメチル基、エチル基、プロピル基、イソプロピル基を表わす。）
一般式（２）
【化５】
2006257021.tif 000003
（Ｒ4及びＲ5はそれぞれ独立にＨ又はメチル基、Ｒ6は炭素原子数１〜６の直鎖若しくは分岐のアルキル基、Ｘは金属イオン、ＮＨ3、アミン化合物を表わす。）
一般式（３）
【化６】
2006257021.tif 000004
（Ｒ7はＨ又はメチル基、Ｒ8はＨまたは炭素原子数１〜６の直鎖若しくは分岐のアルキル基、Ｒ9は炭素原子数１〜６の直鎖若しくは分岐のアルキル基、Ｒ10、Ｒ11、Ｒ12はメチル基またはエチル基、Ｙは陰性カウンターイオンを表わす。）
【００２０】
さらに、本発明は、前記親水性酸化チタンの表面処理剤が、酸化アルミニウム、酸化亜鉛、二酸化ケイ素のいずれかであることを特徴とする上記の皮膚化粧料を提供するものである。
【００２１】
また、本発明は、前記親水性酸化チタンの平均粒径が０．２〜０．５μｍであることを特徴とする上記の皮膚化粧料を提供するものである。
【００２２】
さらに、本発明は、前記ミクロゲルの配合量が０．１〜１．０質量％、前記親水性酸化チタンの配合量が０．１〜０．８質量％、前記炭酸ナトリウムの配合量が０．０１〜３．０質量％であることを特徴とする上記の皮膚化粧料を提供するものである。
【００２３】
また、本発明は、皮膚化粧料の粘度が、３０℃において、５０００〜３００００ｍＰａ・ｓであることを特徴とする上記の皮膚化粧料を提供するものである。
【００２４】
さらに、本発明は、さらに（ｄ）塩型薬剤を配合することを特徴とする上記の皮膚化粧料を提供するものである。
【００２５】
また、本発明は、前記皮膚化粧料は水中油型乳化化粧料であって、乳化剤にＨＬＢ２〜１１である非イオン性界面活性剤とＮ−長鎖アシル酸性アミノ酸塩を併用したことを特徴とする上記の皮膚化粧料を提供するものである。
【発明の効果】
【００２６】
本発明は、増粘効果が十分で、みずみずしく、べたつきがなく、さっぱりとした使用感を有する皮膚化粧料を提供出来る。
しかも酸化チタンの沈降現象が起こらない経時安定性に極めて優れた皮膚化粧料を提供出来る。本発明の皮膚化粧料の粘度は塩により減粘しないので、所望の塩型薬剤を安定に配合することが可能である。
【発明を実施するための最良の形態】
【００２７】
以下、本発明について詳述する。
【００２８】
本発明の必須成分として用いられる「（ａ）ミクロゲルからなる増粘剤」とは、有機溶媒もしくは油分を分散媒とし、水を分散相とする組成物において、水溶性エチレン性不飽和モノマーを分散相に溶解し、分散相中にてラジカル重合して得られる合成高分子のミクロゲルからなる増粘剤である。
すなわち、一般に逆相乳化重合法と称される重合法により製造される高分子ミクロゲルを増粘剤の用途に使用するものであり、特開平２００１−１１４６４１号公報に開示されているような均一重合系により得られる合成高分子からなる増粘剤とは、その重合方法および力学物性が異なる。
【００２９】
ミクロゲルとは逆相マイクロエマルション重合法で製造された合成高分子電解質の微粒子である。本発明に用いられるミクロゲルからなる増粘剤は、水、エタノールあるいは水―エタノール混合溶液中で膨潤し、外観上肉眼的に均一な高粘度溶液を提供できる。
【００３０】
本発明に増粘剤として使用されるミクロゲルの重合系は、従来の増粘剤である合成高分子を製造する均一重合系とは異なるものである。例えば、特開平２００１−１１４６４１号公報に開示されている均一重合系による合成高分子は本発明に用いるミクロゲルではなく、合成高分子を重合後、化粧料に配合するためには粉末状態に粉砕しなければならない。また、合成高分子のゲルが目立ち、外観上問題を生じる場合がある。
【００３１】
これに対して、本発明に用いられるミクロゲルは不均一重合系で重合される。得られる合成高分子は微細な高分子ゲル、すなわちミクロゲルとなり、化粧料に配合する際に新たに粉砕して粉末状態にする必要がなく、優れた増粘効果と優れた使用感を発揮し、さらに化粧料の外観上も好ましいものである。
【００３２】
また、高分子の逆相乳化重合法に関しては、特許第１９１１６２３号公報にアクリル酸を用いた水膨潤性ポリマーを逆相重合により製造し、これを増粘剤として応用する技術の記載があるが、これは現在汎用されているカルボキシビニルポリマーの欠点を改良するために、本発明に用いられるミクロゲルとは異なるものである。
【００３３】
また、特開平９−１２６１３号公報には、水吸収性樹脂のミクロゲル粒子をおむつあるいは生理用品に適するように一定以上の大きさに製造することが開示されているが、これは化粧料増粘剤に応用できる技術ではなく、本発明に用いられるミクロゲルとは全く異なるものである。
【００３４】
本発明に用いる増粘剤は逆相乳化重合法において製造される。すなわち、有機溶媒若しくは油分を分散媒とし水を分散相とする組成物において、水溶性エチレン性不飽和モノマーを分散相に溶解し分散相中にてラジカル重合して製造される。重合されたミクロゲルは洗浄、乾燥されるが、粉砕する必要はない。
特に適宜選択された親水疎水バランス（ＨＬＢ）に調節された界面活性剤を使用することにより、逆相乳化重合における重合系が一相マイクロエマルションあるいは微細Ｗ／Ｏエマルションを形成する条件下において、ミクロゲルからなる増粘剤が製造されることが好ましい。
【００３５】
一相マイクロエマルションとは熱力学的に安定に油相と水相が共存している状態で油・水間の界面張力は極小になっている状態である。また、微細W/Oエマルションは熱力学的には不安定であるが速度論的に安定に油と水が微細なW/Oエマルションとして存在している状態である。一般的に微細W/Oエマルションの内水相の粒子径は数10〜100nm程度である。これらの状態は系の組成と温度のみで決定され、機械的な攪拌条件などには左右されない。
【００３６】
重合系を構成する組成物は、水とは混合しない有機溶媒若しくは油分からなる分散媒（外相を構成する）、水からなる分散相（内相を構成する）とからなる。
好ましい有機溶媒としては、ペンタン、ヘキサン、ヘプタン、オクタン、ノナン、デカン、ウンデカンなどのアルカン類；シクロペンタン、シクロヘキサン、シクロヘプタン、シクロオクタンなどのシクロアルカン類；ベンゼン、トルエン、キシレン、デカリン、ナフタレンなどの芳香族および環状炭化水素が挙げられる。
好ましい油分としてはパラフィン油などの非極性油分が挙げられる。
【００３７】
水溶性エチレン性不飽和モノマーは、分散相である水に溶解し次いで分散媒である有機溶媒あるいは油分と混合され、所望の温度に加熱した後、重合開始剤を水相に添加し重合を行う。
【００３８】
一般的に不均一重合法では重合中の攪拌条件により製造される高分子の物性が異なることが知られている。その理由は、乳化系が熱力学的に安定な状態ではない為に攪拌条件による乳化粒子の形状、サイズに変化が生じる為である。本発明においては、熱力学的に安定な一相マイクロエマルション領域あるいは準安定的である一相領域の近傍に存在する微細W/Oエマルション領域で重合を行うことでこれらの問題を回避できることを見出した。具体的には、通常の熱重合あるいはレドックス重合用の重合開始剤の最適重合温度近傍に上記一相マイクロエマルションあるいは微細W/Oエマルション領域が出現するように重合系の組成（有機溶媒の種類、界面活性剤のHLB）を調節することで微細な水相（水滴）内で高分子を重合することで増粘効果が高いミクロゲルを得ることが可能になった。
【００３９】
これに対して、従来の懸濁重合による高分子の増粘剤（例えば、特開平２００１−１１４６６４１公報記載の方法）では重合時の水滴の粒子径コントロールが困難であり、良質なミクロゲルを得ることは困難である。
【００４０】
水溶性エチレン性不飽和モノマーは、非イオン性モノマーとイオン性モノマー（アニオン性モノマー若しくはカチオン性モノマー）とを併用することが好ましい。
非イオン性モノマーは上記一般式（３）に示すジアルキルアクリルアミドが好ましい。
イオン性モノマーは、一般式（４）に示すアニオン性アクリルアミド誘導体または一般式（５）に示すカチオン性アクリルアミド誘導体が好ましい。
【００４１】
一般式（４）
【化７】
2006257021.tif 000005
（Ｒ4及びＲ5はそれぞれ独立にＨ又はメチル基、Ｒ6は炭素原子数１〜６の直鎖若しくは分岐のアルキル基、Ｘは金属イオン、ＮＨ3、アミン化合物を表す。例えば、金属イオンはLi、Na、Kのアルカリ金属イオン、アミン化合物はトリエタノールアミン、トリイソプロパノールアミン等である。）
一般式（５）
【化８】
2006257021.tif 000006
（Ｒ7はＨ又はメチル基、Ｒ8はＨまたは炭素原子数１〜６の直鎖若しくは分岐のアルキル基、Ｒ9は炭素原子数１〜６の直鎖若しくは分岐のアルキル基、Ｒ10、Ｒ11、Ｒ12はメチル基またはエチル基、Ｙは陰性カウンターイオンを表わし、例えば、Ｃｌ、Ｂｒ等のマイナスカウンターイオンである。）
【００４２】
特に好ましいジアルキルアクリルアミドは、ジメチルアクリルアミド、ジエチルアクリルアミドである。
特に好ましいイオン性アクリルアミド誘導体は、2-アクリルアミド2-メチルプロパンスルホン酸およびその塩である。
特に好ましいカチオン性アクリルアミド誘導体はN,N,-ジメチルアミノプロピルアクリルアミドメチルクロライドである。
【００４３】
非イオン性モノマーとイオン性モノマーの重合系におけるモノマー組成比（重合系の仕込み比）は、目的とするミクロゲルのモノマー構成比に応じて適宜任意に決定される。ミクロゲルのモノマー構成比と重合系への仕込み比はほぼ同一となる。非イオン性モノマーとイオン性モノマーの重合系の仕込み比（モル比）は、通常、非イオン性モノマー：イオン性モノマー＝０．５：９．５〜９．５：０．５、好ましくは１：９〜９：１、さらに好ましくは７：３〜９：１の範囲で共重合に供される。最適比率は、非イオン性モノマー：イオン性モノマー＝８：２である。
【００４４】
上記の水溶性エチレン性不飽和モノマーを任意に選択して本発明の増粘剤が重合される。特に好ましい増粘剤は、水溶性エチレン性不飽和モノマーにジメチルアクリルアミドと２−アクリルアミド−２−メチルプロパンスルホン酸を用い、これらのモノマーから共重合される2元共重合体のミクロゲルである。この場合に、架橋モノマーは必要がなく、自己架橋により優れた増粘効果と使用感が発揮される増粘剤が得られる。
【００４５】
なお、架橋モノマーを用いることもでき、その場合には一般式（６）で示される架橋モノマーが好ましく、特にメチレンビスアクリルアミドが好ましい。
一般式（６）
【化９】
2006257021.tif 000007
【００４６】
水溶性エチレン性不飽和モノマーを、分散相に溶解して本発明に好ましいミクロゲルを重合するためには、最適な外相油分あるいは有機溶媒と、界面活性剤とをそれぞれを選択することが必要である。本発明者は、非イオン界面活性剤の親水性疎水性バランス（ＨＬＢ）を重合系の組成において相図を作成することにより、熱ラジカル重合に適する温度において曇点を示すように重合系を調製することで、通常の熱ラジカル重合温度において一相マイクロエマルションあるいは微細W/Oエマルションを形成する状態を作り、増粘剤として好ましいレオロジー特性を持つミクロゲルが得られることを見出した。
【００４７】
好ましい界面活性剤は、ポリオキシエチレンセチルエーテル、ポリオキシエチレンオレイルエーテル、ポリオキシエチレンステアリルエーテル、ポリオキシエチレンノニルフェニルエーテル、ポリオキシエチレンラウリルエーテル、ポリオキシエチレンヘキシルデシルエーテル、ポリオキシエチレンイソステアリルエーテル、ポリオキシエチレンオクチルドデシルエーテル、ポリオキシエチレンベヘニルエーテル、ポリオキシエチレンコレステリルエーテル、ポリオキシエチレン硬化ひまし油、ソルビタン脂肪酸エステル、モノ脂肪酸グリセリン、トリ脂肪酸グリセリン、ポリグリセリン脂肪酸エステル、イソステアリン酸ポリオキシエチレングリセリン、トリイソステアリン酸ポリオキシエチレングリセリン、モノステアリン酸ポリオキシエチレングリセリン、ジステアリン酸ポリオキシエチレングリセリル、トリステアリン酸ポリオキシエチレングリセリルなどが挙げられる。
これらの界面活性剤を適宜組み合わせて所望のＨＬＢに調整して重合系に添加することが出来る。
【００４８】
また、ジアルキルアクリルアミドとアクリルアミド系イオン性モノマーを共重合したミクロゲルにおいては、自発的な架橋反応が進行し、特に第三成分として多官能性架橋モノマーを共重合しなくても、化学的に自己架橋されたミクロゲルが得られ、本発明に用いる特に好ましい増粘剤となる。
【００４９】
第三成分の多官能性架橋モノマーは必要ではないが、これを添加し共重合しても本発明に使用されるミクロゲルは合成可能である。多官能性架橋モノマーは、一般式（６）に示されるモノマーが好ましく、一般式（６）で示される架橋モノマーの一種類あるいは二種類以上を使用して架橋することが出来る。これらの架橋性モノマーはジアルキルアクリルアミドとイオン性アクリルアミド誘導体との重合系において効率よく架橋構造を取り得ることが必須である。
【００５０】
好ましい架橋性モノマーとしては、例えば、エチレングリコールジアクリレート、エチレングリコールジメタクリレート、ポリオキシエチレンジアクリレート、ポリオキシエチレンジメタクリレート、ジエチレングリコールジメタクリレート、トリメチロールプロパントリアクリレート、N,N'-メチレンビスアクリルアミド、N,N'-エチレンビスアクリルアミド、イソシアヌル酸トリアリル、ペンタエリスリトールジメタクリレート等が挙げられ、この中から選ばれた一種または二種以上を用いることが出来る。本発明においては、特に、N,N'-メチレンビスアクリルアミドが好ましく使用される。
【００５１】
本発明に用いられる増粘剤である共重合体中の２−アクリルアミド−２−メチルプロパンスルホン酸単位とジアルキルアクリルアミド単位の含有量のモル比は、通常、２−アクリルアミド−２−メチルプロパンスルホン酸単位：ジアルキルアクリルアミド単位＝０．５：９．５〜９．５：０．５、好ましくは１：９〜９：１であり、さらに好ましくは＝３：７〜１：９である。最適比は２−アクリルアミド−２−メチルプロパンスルホン酸単位：ジアルキルアクリルアミド単位＝２：８である。本発明の増粘剤の粘性は強解離基であるスルホニル基に基づく静電反発による分子鎖の伸展およびジアルキルアクリルアミドの自発架橋反応あるいは架橋性単量体による架橋構造に起因しているが、２−アクリルアミド−２−メチルプロパンスルホン酸単位またはその塩の含有量が、ジアルキルアクリルアミド単位に対して５モル％未満では十分に分子鎖の伸展が起こらないため十分な粘度が得られないことがある。
【００５２】
架橋性モノマーの使用量は、２−アクリルアミド−２−メチルプロパンスルホン酸またはその塩とジアルキルアクリルアミドの全モル数に対し0.0001〜2.0モル％の範囲で添加されることが好ましい。0.0001モル％未満で調製された増粘剤は架橋の効果が見られない場合がある。また、2モル％を超えて調製された場合、架橋密度が高すぎてミクロゲルが充分に膨潤出来ないために充分な増粘効果を発揮しない場合がある。
【００５３】
本発明に用いられるミクロゲルの分子量は重量平均分子量１０万〜５００万（ＰＥＧ換算：ＧＰＣによる測定）程度であり、増粘剤として求められる粘度により調節される。
【００５４】
上記の重合法によって得られるミクロゲルは、下記（１）〜（３）のすべてのレオロジー的性質を有する。このミクロゲルからなる増粘剤は上記の重合法による製造方法により得られ、増粘剤として好ましく使用される。
（１）ミクロゲルの０.５％（質量百分率）の水分散液の見かけ粘度が、ずり速度１．０s-1において１００００mPa・s以上である。
（２）ミクロゲルの０.５％（質量百分率）のエタノール分散液の見かけ粘度が、ずり速度１．０ s-1において５０００mPa・s以上である。
（３）ミクロゲルの０.５％（質量百分率）の水分散液若しくはエタノール分散液のおける動的弾性率が、歪み1%以下、周波数0.01〜10Hzの範囲でG'>G"である。
【００５５】
なお、ミクロゲルの水若しくはエタノール分散液の見かけ粘度とは、コーンプレート型レオメータ（Paar Rhysica製 MCR-300）を用い、測定温度25℃、ずり速度1s-1における粘度である。
また、動的弾性率は、同上の測定装置を用いて測定温度25℃、歪み1%以下で周波数範囲0.1〜10Hzで測定した貯蔵弾性率（G'）および損失弾性率（G"）の値を意味する。
【００５６】
本発明に用いられるミクロゲルは重合後簡単な沈殿精製工程を経て粉末状態で分離することが可能である。粉末状に分離されたミクロゲルは、水あるいはエタノールまたは水／エタノールの混合溶剤に容易に分散して速やかに膨潤し増粘剤として機能する。
また、ミクロゲルに共重合されるイオン性モノマーを、強酸性のモノマー（例えばスルホン酸残基を含むモノマー）を選択することで、従来のカルボキシビニルポリマーでは増粘が不可能であった酸性製剤の増粘も可能である。
【００５７】
本発明の皮膚化粧料は、上記ミクロゲルを増粘剤として皮膚化粧料基剤に配合して製造される。増粘剤の配合量は目的とする化粧料に応じて適宜決定され限定されない。使用性の点から、好ましい配合量は０．１〜１．０％（質量百分率）、さらに好ましくは０．１〜０．８％（質量百分率）である。
【００５８】
本発明に用いられる前記ミクロゲルの配合量は、組成物中、０．０５〜１．０質量％、好ましくは、０．１〜０．７質量％である。１．０質量％を越えて配合すると、べたつき、あるいはみずみずしさの点で問題を生じる場合がある。一方、０．０１質量％未満では、経時での酸化チタンの沈降を抑えることができない場合があるからである。
【００５９】
次に、本発明に用いられるもう一つの必須成分である「（ｂ）粒径０．１〜０．７μｍの親水性酸化チタン」について詳述する。
【００６０】
粒径０．１〜０．７μｍの親水性酸化チタンは、酸化チタンの表面が親水性に保たれる限り、表面処理を施さなくても施してもよい。表面処理を施す場合には、酸化アルミニウム処理、酸化亜鉛処理、二酸化ケイ素処理、酸化ジルコニウム処理、二酸化マンガン処理を単独で、あるいはそれらの併用処理が好適に用いられる。
【００６１】
また、親水性酸化チタンは、ルチル型であってもアナターゼ型であってもかまわないが、好ましくは組成物の耐光性の観点からは、ルチル型が好ましい。
【００６２】
本発明に好適に用いられる親水性酸化チタンは、粒径０．１〜０．７μｍであり、好ましくは、０．２〜０．５μｍである。粒径が０．１μｍより小さいと組成物中で二次凝集を起こす場合がある。また、粒径０．７μｍを越えると、白さばかり目立つようになり、自然な風合いも求める皮膚化粧料としてふさわしくない。
【００６３】
本発明に好適に用いられる粒径０．１〜０．７μｍの親水性酸化チタンとしては、例えば、タイペークＣＲ−５０（ルチル型、酸化アルミニウム処理、粒径０．２５μｍ、石原産業（株）社製）、バイエルチタンＲ−ＫＢ−１（ルチル型、酸化亜鉛処理、酸化アルミニウム処理、二酸化ケイ素処理、粒径０．３〜０．４μｍ、バイエル社製）、タイペークＴＴＯ−Ｍ−１（ルチル型、酸化ジルコニウム、酸化アルミニウム処理、粒径０．１〜０．２５μｍ、石原産業（株）社製）、タイペークＴＴＯ−Ｄ−１（ルチル型、酸化ジルコニウム処理、酸化アルミニウム処理、粒径０．２〜０．３μｍ、石原産業（株）社製）、タイペークＡ−１００（アナターゼ型、表面未処理、粒径０．４μｍ、石原産業（株）社製）、クロノスＫＡ−１０（アナターゼ型、未処理、粒径０．３〜０．５μｍ、チタン工業（株）社製）、クロノスＫＡ−１５（アナターゼ型、未処理、粒径０．３〜０．５μｍ、チタン工業（株）社製）、クロノスＫＡ−２０（アナターゼ型、酸化アルミニウム処理、粒径０．３〜０．５μｍ、チタン工業（株）社製）、クロノスＫＡ−３０（アナターゼ型、未処理、粒径０．２〜０．４μｍ、チタン工業（株）社製）、クロノスＫＡ−３５（アナターゼ型、未処理、粒径０．２〜０．４μｍ、チタン工業（株）社製）、クロノスＫＡ−８０（アナターゼ型、酸化アルミニウム処理、二酸化ケイ素処理、粒径０．３〜０．５μｍ、チタン工業（株）社製）、クロノスＫＲ−３１０（ルチル型、未処理、粒径０．３〜０．５μｍ、チタン工業（株）社製）、クロノスＫＲ−３８０（ルチル型、酸化アルミニウム処理、二酸化ケイ素処理、粒径０．３〜０．５μｍ、チタン工業（株）社製）、クロノスＫＲ−４６０（ルチル型、酸化アルミニウム処理、粒径０．２〜０．４μｍ、チタン工業（株）社製）、クロノスＫＲ−４８０（ルチル型、酸化アルミニウム処理、二酸化ケイ素処理、粒径０．２〜０．４μｍ、チタン工業（株）社製）、クロノスＫＲ−２７０（ルチル型、酸化亜鉛処理、酸化アルミニウム処理、粒径０．２〜０．４μｍ、チタン工業（株）社製）、チタニックスＪＲ−３０１（ルチル型、酸化アルミニウム処理、粒径０．３μｍ、テイカ（株）社製）、チタニックスＪＲ−４０３（ルチル型、酸化アルミニウム処理、二酸化ケイ素処理、粒径０．２５μｍ、テイカ（株）社製）、チタニックスＪＲ−４０５（ルチル型、酸化アルミニウム処理、粒径０．２１μｍ、テイカ（株）社製）、チタニックスＪＲ−６００Ａ（ルチル型、酸化アルミニウム処理、粒径０．２５μｍ、テイカ（株）社製）、チタニックスＪＲ−６０５（ルチル型、酸化アルミニウム処理、粒径０．２５μｍ、テイカ（株）社製）、チタニックスＪＲ−６００Ｅ（ルチル型、酸化アルミニウム処理、粒径０．２７μｍ、テイカ（株）社製）、チタニックスＪＲ−６０３（ルチル型、酸化アルミニウム処理、酸化ジルコニウム処理、粒径０．２８μｍ、テイカ（株）社製）、チタニックスＪＲ−８０５（ルチル型、酸化アルミニウム、二酸化ケイ素処理、粒径０．２９μｍ、テイカ（株）社製）、チタニックスＪＲ−８０６（ルチル型、酸化アルミニウム処理、二酸化ケイ素処理、粒径０．２５μｍ、テイカ（株）社製）、チタニックスＪＲ−７０１（ルチル��、酸化アルミニウム処理、二酸化ケイ素処理、酸化亜鉛処理、粒径０．２７μｍ、テイカ（株）社製）、チタニックスＪＲＮＣ（ルチル型、酸化アルミニウム処理、二酸化ケイ素処理、酸化ジルコニウム処理、テイカ（株）社製）、チタニックスＪＲ−８００（ルチル型、酸化アルミニウム処理、二酸化ケイ素処理、テイカ（株）社製）、チタニックスＪＲ（ルチル型、未処理、粒径０．２７μｍ、テイカ（株）社製）、チタニックスＪＡ−１（アナターゼ型、未処理、粒径０．１８μｍ、テイカ（株）社製）、チタニックスＪＡ−Ｃ（アナターゼ型、未処理、粒径０．１８μｍ、テイカ（株）社製）、チタニックスＪＡ−３（アナターゼ型、未処理、粒径０．１８μｍ、テイカ（株）社製）、チタニックスＪＡ−４（アナターゼ型、酸化アルミニウム処理、粒径０．１８μｍ、テイカ（株）社製）、チタニックスＪＡ−５（アナターゼ型、未処理、粒径０．１８μｍ、テイカ（株）社製）等が挙げられる。
【００６４】
上記親水性酸化チタンは、本発明の皮膚化粧料中に必須成分として配合される。好ましい配合量は、０．１〜１．０質量％である。０．１質量％未満では、視覚的な美白効果の演出に乏しい。一方、１．０質量％を越えて配合すると、酸化チタンの経時での沈降を起こす場合があり、視覚的にも白さが目立つようになり、みずみずしさにも欠け、化粧料としてふさわしくない場合があるからである。
【００６５】
次に本発明の必須成分である「（ｃ）炭酸ナトリウム」について詳述する。
炭酸ナトリウムは、本発明の皮膚化粧料において、（ａ）成分の電解質タイプの増粘剤に対して、安定化剤、粘度調整剤、ｐＨ調整剤として機能しながらも、かつ減粘しないという予測不可能な効果を発揮する必須成分である。
【００６６】
皮膚化粧料において、塩は、一般には、安定化剤、あるいは粘度調整剤、ｐＨ調整剤として用いられる。具体的には、クエン酸ナトリウム、乳酸ナトリウム、塩化ナトリウム等が挙げられる。しかしながら、これらの塩は、自身の解離によって増粘するタイプの増粘剤に対して、顕著な減粘効果をもたらし、皮膚化粧料として望ましい中低粘度領域（５０００〜３００００ｍＰａ・ｓ／３０℃）の調整には不向きであるという欠点がある。また、調整できたとしても、経時で減粘してしまうといった問題を抱えていた。
【００６７】
従来、化粧品用増粘剤として、自身の解離によって増粘する増粘剤は、例えば、カルボキシビニルポリマー、２−アクリルアミド−２−メチルプロパンスルホン酸（以下、ＡＭＰＳと略す場合がある）のホモポリマー、ビニルピロリドン／ＡＭＰＳ共重合体、アクリル酸アミド／ＡＭＰＳ共重合体、アクリル酸ナトリウム／ＡＭＰＳ共重合体、アクリル酸ナトリウム−アクリル酸アミドの混合物等が挙げられるが、これら電解質タイプの増粘剤は、全て前記した塩によって減粘する。
【００６８】
本発明者等は、鋭意検討を行った結果、炭酸ナトリウムが、前記した電解質タイプの増粘剤に対して、安定化剤、粘度調整剤、ｐＨ調整剤として機能しながらも、かつ減粘しないことを見出した。しかしながら、炭酸ナトリウムと前記したカルボキシビニルポリマー、カルボキシビニルポリマー、２−アクリルアミド−２−メチルプロパンスルホン酸（以下、ＡＭＰＳと略す場合がある）のホモポリマー、ビニルピロリドン／ＡＭＰＳ共重合体、アクリル酸アミド／ＡＭＰＳ共重合体、アクリル酸ナトリウム／ＡＭＰＳ共重合体、アクリル酸ナトリウム−アクリル酸アミドの混合物等と組み合わせた場合には、使用感の面において、みずみずしさに欠けるという欠点が生じることが分かった。そこで、さらなる検討を行った結果、本発明の成分（ａ）にあたる有機溶媒もしくは油分を分散媒とし、水を分散相とする組成物において、水溶性エチレン性不飽和モノマーを分散相に溶解し、分散相中にラジカル重合して得られるミクロゲルからなる増粘剤と、炭酸ナトリウムとを組み合わせたならば、従来、みずみずしい使用感となるが、調整が困難であった中低粘度領域（５０００〜３００００ｍＰａ・ｓ／３０℃）を自由に調整できることを見出したのである。
【００６９】
本発明に用いられる炭酸ナトリウムは、無水塩、一水塩、十水塩のいずれでも良く、これらの混合物でもよい。その配合量は、皮膚化粧料中、０．０１〜３．０質量％である。０．０１質量％未満では、使用感の面で、みずみずしさに欠ける場合があり、また、３．０質量％を越えて配合すると、経時で減粘する場合があるからである。
【００７０】
本発明では、さらに上記炭酸ナトリウムとの併用により、粘度を調整することによって、「（ｄ）塩型薬剤」を配合してもよい。塩型薬剤とは、塩を形成可能な水溶性の薬剤を意味する。水溶性薬剤であれば特に制限がなく希望する薬剤を配合することができる。例えば、Ｌ−アスコルビン酸およびその誘導体の塩、トラネキサム酸およびその誘導体の塩、アルコキシサリチル酸およびその誘導体の塩、グルタチオンおよびその誘導体の塩などが好ましいものとして挙げられる。これら例示に限定されるものでない。
【００７１】
Ｌ−アスコルビン酸は、一般にビタミンＣと言われ、強い還元作用により細胞呼吸作用、酵素賦活作用、膠原形成作用を有し、かつメラニン還元作用を有する。Ｌ−アスコルビン酸誘導体としては、Ｌ−アスコルビン酸モノステアレート、Ｌ−アスコルビン酸モノパルミテート、Ｌ−アスコルビン酸モノオレートなどのＬ−アスコルビン酸モノアルキルエステル類；Ｌ−アスコルビン酸モノリン酸エステル、Ｌ−アスコルビン酸−２−硫酸エステルなどのＬ−アスコルビン酸モノエステル類；Ｌ−アスコルビン酸ジステアレート、Ｌ−アスコルビン酸ジパルミテート、Ｌ−アスコルビン酸ジオレートなどのＬ−アスコルビン酸ジアルキルエステル類；Ｌ−アスコルビン酸トリステアレート、Ｌ−アスコルビン酸トリパルミテート、Ｌ−アスコルビン酸トリオレートなどのＬ−アスコルビン酸トリアルキルエステル類；Ｌ−アスコルビン酸トリリン酸エステルなどのＬ−アスコルビン酸トリエステル類；Ｌ−アスコルビン酸２−グルコシドなどのＬ−アスコルビン酸グルコシド類などが挙げられる。本発明では、Ｌ−アスコルビン酸、Ｌ−アスコルビン酸リン酸エステル、Ｌ−アスコルビン酸−２−硫酸エステル、Ｌ−アスコルビン酸２−グルコシドの各塩の形で好適に用いられる。
【００７２】
トラネキサム酸誘導体としては、トラネキサム酸の二量体、（例えば、塩酸トランス−４−（トランス−アミノメチルシクロヘキサンカルボニル）アミノメチルシクロヘキサンカルボン酸、等）、トラネキサム酸とハイドロキノンのエステル体（例えば、４−（トランス−アミノメチルシクロヘキサンカルボン酸４’−ヒドロキシフェニルエステル、等）、トラネキサム酸とゲンチシン酸のエステル体（例えば、２−（トランス−４−アミノメチルシクロヘキシルカルボニルオキシ）−５−ヒドロキシ安息香酸、等）、トラネキサム酸のアミド体（例えば、トランス−４−アミノメチルシクロヘキサンカルボン酸メチルアミド、トランス−４−（ｐ−メトキシベンゾイル）アミノメチルシクロヘキサンカルボン酸、トランス−４−グアニジノメチルシクロヘキサンカルボン酸、等）などが挙げられる。本発明ではトラネキサム酸の塩あるいはトラネキサム酸誘導体の塩の形で好適に用いられる。
【００７３】
アルコキシサリチル酸は、サリチル酸の３位、４位または５位のいずれかの水素原子がアルコキシ基にて置換されたものであり、置換基であるアルコキシ基は、好ましくはメトキシ基、エトキシ基、プロポキシ基、イソプロポキシ基、ブトキシ基、イソブトキシ基のいずれかであり、さらに好ましくはメトキシ基またはエトキシ基である。具体的に化合物名を例示すれば、３−メトキシサリチル酸、３−エトキシサリチル酸、４−メトキシサリチル酸、４−エトキシサリチル酸、４−プロポキシサリチル酸、４−イソプロポキシサリチル酸、４−ブトキシサリチル酸、５−メトキシサリチル酸、５−エトキシサリチル酸、５−プロポキシサリチル酸などが挙げられる。本発明ではアルコキシサリチル酸およびその誘導体（エステルなど）の各塩の形で好適に用いられる。
【００７４】
上記薬剤の塩としては、特に限定されないが、例えば、ナトリウム塩、カリウム塩、カルシウム塩のようなアルカリ金属塩またはアルカリ土類金属塩のほか、アンモニウム塩、アミノ酸塩等の塩が挙げられる。
【００７５】
本発明における塩型薬剤は、１種または２種以上を用いることができ、その配合量は任意である。製品設計において希望する塩型薬剤の配合量を前記炭酸ナトリウムと配合量を調整しながら適宜決定する。例えば、水相成分全量に対して、０．００１〜３．０質量％程度配合される。
【００７６】
本発明の皮膚化粧料においては、外水相中の（ａ）成分の増粘作用と（ｃ）成分（塩型薬剤を配合する場合には（ｄ）成分も含む）の減粘効果のバランスによって、みずみずしい使用感となり得る最適な粘度として、５０００〜３００００ｍＰａ・ｓ／３０℃に調整されることが好ましい。
【００７７】
本発明の皮膚化粧料においては、油分を乳化剤を用いて乳化して、組成物中に配合して、水中油型の乳化型皮膚化粧料とすることもできる。油分として用いられるものとしては、炭化水素油、シリコーン油、ロウ類、脂肪酸エステル類、高級アルコール類、紫外線吸収剤等である。
【００７８】
炭化水素油としては、例えば、流動パラフィン、オゾケライト、スクワラン、プリスタン、パラフィン、セレシン、スクワレン、ワセリン、マイクロクリスタリンワックス、ポリエチレンワックス、フィッシャートロプッシュワックス等が挙げられる。
【００７９】
シリコーン油としては、例えば、鎖状ポリシロキサン（例えば、ジメチルポリシロキサン、メチルフェニルポリシロキサン、ジフェニルポリシロキサン等）；環状ポリシロキサン（例えば、デカメチルシクロペンタシロキサン、ドデカメチルシクロヘキサシロキサン等）、３次元網目構造を形成しているシリコーン樹脂、平均分子量２０万以上のシリコーンゴム、各種変性ポリシロキサン（アミノ変性ポリシロキサン、ポリエーテル変性ポリシロキサン、アルキル変性ポリシロキサン、フッ素変性ポリシロキサン等）等が挙げられる。
【００８０】
ロウ類としては、例えば、ミツロウ、カンデリラロウ、カルナウバロウ、ラノリン、液状ラノリン、ジョジョバロウ等が挙げられる。
【００８１】
脂肪酸エステルとしては、例えば、ミリスチン酸ミリスチル、パルミチン酸セチル、ステアリン酸コレステリル、ミツロウ脂肪酸２−オクチルドデシル等が挙げられる。
【００８２】
高級アルコールとしては、例えば、ヘキシルアルコール、オクチルアルコール、セチルアルコール、ステアリルアルコール、セリルアルコール、ベヘニルアルコール、トリアコンチルアルコール、セラキルアルコール、バチルアルコール等が挙げられる。
【００８３】
紫外線吸収剤としては下記化合物が挙げられる。
(1)安息香酸系紫外線吸収剤
例えば、パラアミノ安息香酸(以下、PABAと略す)、PABAモノグリセリンエステル、N,N-ジプロポキシPABAエチルエステル、N,N-ジエトキシPABAエチルエステル、N,N-ジメチルPABAエチルエステル、N,N-ジメチルPABAブチルエステル、N,N-ジメチルPABAエチルエステルなど。
(2)アントラニル酸系紫外線吸収剤
例えば、ホモメンチル-N- アセチルアントラニレートなど。
(3)サリチル酸系紫外線吸収剤
例えば、アミルサリシレート、メンチルサリシレート、ホモメンチルサリシレート、オクチルサリシレート、フェニルサリシレート、ベンジルサリシレート、p-イソプロパノールフェニルサリシレートなど。
(4)ケイ皮酸系紫外線吸収剤
例えば、オクチルシンナメート、エチル-4-イソプロピルシンナメート、メチル-2,5-ジイソプロピルシンナメート、エチル-2,4-ジイソプロピルシンナメート、メチル-2,4-ジイソプロピルシンナメート、プロピル-p-メトキシシンナメート、イソプロピル-p-メトキシシンナメート、イソアミル-p-メトキシシンナメート、オクチル-p-メトキシシンナメート(2-エチルヘキシル-p-メトキシシンナメート) 、2-エトキシエチル-p-メトキシシンナメート、シクロヘキシル-p-メトキシシンナメート、エチル-α-シアノ-β-フェニルシンナメート、2-エチルヘキシル-α-シアノ-β-フェニルシンナメート、グリセリルモノ-2-エチルヘキサノイル-ジパラメトキシシンナメートなど。
(5)トリアジン系紫外線吸収剤
例えば、ビスレゾルシニルトリアジン。
さらに具体的には、ビス{〔４−(２−エチルヘキシロキシ)−２−ヒドロキシ〕フェニル}−６−（４−メトキシフェニル）１，３，５−トリアジン、２，４，６−トリス｛４−（２−エチルヘキシロキシカルボニル）アニリノ｝１，３，５−トリアジンなど。
(6)その他の紫外線吸収剤
例えば、3-(4'-メチルベンジリデン)-d,l-カンファー、3-ベンジリデン-d,l-カンファー、2-フェニル-5-メチルベンゾキサゾール、2,2'-ヒドロキシ-5-メチルフェニルベンゾトリアゾール、2-(2'-ヒドロキシ-5'-t-オクチルフェニル) ベンゾトリアゾール、2-(2'-ヒドロキシ-5'-メチルフェニルベンゾトリアゾール、ジアニソイルメタン、4-メトキシ-4'-t-ブチルジベンゾイルメタン、5-(3,3-ジメチル-2-ノルボルニリデン)-3-ペンタン-2-オン。ジモルホリノピリダジノンなどのピリダジン誘導体。
【００８４】
また、本発明に用いられる乳化剤としては、ＨＬＢ３〜１１の非イオン性界面活性剤と長鎖アシル酸性グルタミン酸塩を併用したものが、みずみずしい使用感と安定性の観点からより好ましい。
【００８５】
ＨＬＢ３〜１１の非イオン性界面活性剤としては、具体的には以下のようなものが挙げられる。
ＨＬＢ３〜１１の非イオン性界面活性剤として、ＰＯＥ(２)ステアリルエーテル（ＨＬＢ４．０）、自己乳化型モノステアリン酸プロピレングリコール（ＨＬＢ４．０）、ミリスチン酸グリセリル（ＨＬＢ３．５）、モノステアリン酸グリセリル（ＨＬＢ４．０）、自己乳化型モノステアリン酸グリセリル（ＨＬＢ４．０）、モノイソステアリン酸グリセリル（ＨＬＢ４．０）、ペンタステアリン酸デカグリセリル（ＨＬＢ３．５）、ペンタイソステアリン酸デカグリセリル（ＨＬＢ３．５）、ペンタオレイン酸デカグリセリル（ＨＬＢ３．５）、モノステアリンソルビタン（ＨＬＢ４．７）、モノイソステアリン酸ソルビタン（ＨＬＢ５．０）、セスキイソステアリン酸ソルビタン（ＨＬＢ４．５）、モノオレイン酸ソルビタン（ＨＬＢ４．３）、ヘキサステアリン酸ＰＯＥ（６）ソルビット（ＨＬＢ３．０）、ＰＯＥ（３）ヒマシ油（ＨＬＢ３．０）、モノステアリン酸ＰＥＧ（２）（ＨＬＢ４．０）、モノステアリン酸エチレングリコール（ＨＬＢ３．５）、ステアリン酸ＰＥＧ（２）（ＨＬＢ４．５）等が挙げられ、さらにはモノミリスチン酸ヘキサグリセリル（ＨＬＢ１１）、モノステアリン酸ヘキサグリセリル（ＨＬＢ９．０）、モノオレイン酸ヘキサグリセリル（ＨＬＢ９．０）、ジステアリン酸デカグリセリル（ＨＬＢ９，５）、ジイソステアリン酸デカグリセリル（ＨＬＢ１０．０）等のポリグリセリン脂肪酸エステル類。モノステアリン酸ポリオキシエチレン（以下、ＰＯＥと略す）（５）グリセリル（ＨＬＢ９．５）、モノオレイン酸ＰＯＥ（５）グリセリル（ＨＬＢ９．５）等のポリオキシエチレングリセリン脂肪酸エステル類。モノステアリン酸ＰＯＥ（６）ソルビタン（ＨＬＢ９．５）、トリステアリン酸ＰＯＥ（２０）ソルビタン（ＨＬＢ１０．５）、モノオレイン酸ＰＯＥ（２０）ソルビタン（ＨＬＢ１５．０）、モノオレイン酸ＰＯＥ（６）ソルビタン（ＨＬＢ１０．０）、トリオレイン酸ＰＯＥ（２０）ソルビタン（ＨＬＢ１１．０）等のポリオキシエチレンソルビタン脂肪酸エステル類。ＰＯＥ（２０）ヒマシ油（ＨＬＢ１０．５）ＰＯＥ（２０）硬化ヒマシ油（ＨＬＢ１０．５）、ＰＯＥ（３０）硬化ヒマシ油（ＨＬＢ１１．０）等のポリオキシエチレンヒマシ油・硬化ヒマシ油類。ＰＯＥ（５）フィトステロール（ＨＬＢ９．５）等のポリオキシエチレンステロール・水素添加ステロール類。ＰＯＥ（２）ラウリルエーテル（ＨＬＢ９．５）、ＰＯＥ（５．５）セチルエーテル（ＨＬＢ１０．５）、ＰＯＥ（７）セチルエーテル（ＨＬＢ１１．５）、ＰＯＥ（７）オレイルエーテル（ＨＬＢ１０．５）、ＰＯＥ（１０）オレイルエーテル（ＨＬＢ１４．５）、ＰＯＥ（１５）オレイルエーテル（ＨＬＢ１６．０）、ＰＯＥ（２０）オレイルエーテル（ＨＬＢ１７．０）、ＰＯＥ（５０）オレイルエーテル（ＨＬＢ１８．０）、ＰＯＥ（１０）ベヘニルエーテル（ＨＬＢ１０．０）ＰＯＥ（２）（Ｃ１２−１５）アルキルエーテル（ＨＬＢ９．０）、ＰＯＥ（４）（Ｃ１２−１５）アルキルエーテル（ＨＬＢ１０．５）、ＰＯＥ（５）２級アルキルエーテル（ＨＬＢ１０．５）等のポリオキシエチレンアルキルエーテル類。ポリオキシエチレン（以下、ＰＯＥと略す）（１）ポリオキシプロ���レン（以下、ＰＯＰと略す）（４）セチルエーテル（ＨＬＢ９．５）、ＰＯＥ（１０）ＰＯＰ（４）セチルエーテル（ＨＬＢ１０．５）、ＰＯＥ（２０）ＰＯＰ（６）デシルテトラデシルエーテル（ＨＬＢ１１．０）、等のポリオキシエチレンポリオキシプロピレンアルキルエーテル類。モノステアリン酸ＰＥＧ（１０）（ＨＬＢ１１．０）、ジイソステアリン酸ＰＥＧ（ＨＬＢ９．５）等のポリエチレングリコール脂肪酸エステル類。イソステアリン酸ＰＥＧ（８）グリセリル（ＨＬＢ１０．０）、イソステアリン酸ＰＥＧ（１０）グリセリル（ＨＬＢ１０．０）等のイソステアリン酸ポリオキシエチレングリセリル類。
【００８６】
本発明において、水中油型の乳化皮膚化粧料とする場合には、前記ＨＬＢ３〜１１の非イオン性界面活性剤は、０．1〜1．０質量％が望ましい。０．1質量％未満では、安定性の面で問題を生じる場合があり、また、1．０質量％を超えて配合すると、みずみずしさといった使用感の面で問題を生じるからである。
【００８７】
また、本発明に用いられるＮ−長鎖アシル酸性アミノ酸塩は、具体的には、Ｎ−ステアロイル−Ｌ−グルタミン酸、Ｎ−パルミトイル−Ｌ−グルタミン酸、Ｎ−ステアロイル−アスパラギン酸、Ｎ−パルミトイル−アスパラギン酸のモノナトリウム塩又はモノカリウム塩の少なくとも一種であることが好適である。
【００８８】
本発明において、水中油型の乳化皮膚化粧料とする場合には、前記Ｎ−長鎖アシル酸性アミノ酸塩は、０．０５〜１．０質量％が望ましい。０．０５質量％未満では、乳化性の面で不十分な場合があり、１．０質量％を超えて配合すると、みずみずしさといった使用感の面で問題を生じる場合があるからである。
【００８９】
また、上記成分の他に、通常皮膚化粧料に配合され得る成分を、本発明の効果を損なわない範囲で適宜配合することができる。
配合可能成分の具体例を挙げれば、多価アルコールとしては、例えば、ポリエチレングリコール，グリセリン、ジグリセリン、１，３−ブチレングリコール，エリスリトール、ソルビトール、キシリトール、マルチトール、１，２−ペンタンジオール、ヘキシレングリコール等が挙げられる。
【００９０】
水溶性高分子としては、例えば、カラギーナン、ペクチン、マンナン、カードラン、コンドロイチン硫酸、デンプン、グリコーゲン、アラビアガム、ヒアルロン酸ナトリウム、トラガントガム、キサンタンガム、ムコイチン硫酸、ヒドロキシエチルグアガム、カルボキシメチルグアガム、グアガム、デキストラン、ケラト硫酸、ローカストビーンガム、サクシノグルカン、キチン、キトサン、カルボキシメチルキチン、寒天等が挙げられる。
【００９１】
その他、エタノール等の低級アルコール；ブチルヒドロキシトルエン、δ−トコフェロール、フィチン等の酸化防止剤；安息香酸、サリチル酸、ソルビン酸、パラオキシ安息香酸アルキルエステル、フェノキシエタノール、ヘキサクロロフェン、ε−ポリリジン等の防腐剤；クエン酸、乳酸、ヘキサメタリン酸等の有機または無機酸よびその塩；ビタミンＡ、ビタミンＡパルミテート、ビタミンＡアセテート等のビタミンＡ誘導体、ビタミンＢ6塩酸塩、ビタミンＢ6トリパルミテート、ビタミンＢ6ジオクタノエート、ビタミンＢ2およびその誘導体、ビタミンＢ12、ビタミンＢ15およびその誘導体等のビタミンＢ類、α−トコフェロール、β−トコフェロール、ビタミンＥアセテート等のビタミンＥ類、ビタミンＤ類、ビタミンＨ、パントテン酸、パンテチン等のビタミン類；γ−オリザノール、アラントイン、グリチルリチン酸（塩）、グリチルレチン酸、グリチルレチン酸ステアリル、ヒノキチオール、ビサボロール、ユーカルプトーン、チモール、イノシトール、サイコサポニン、ニンジンサポニン、ヘチマサポニン、ムクロジサポニン等のサポニン類、パントテニルエチルエーテル、アルブチン、セファランチン等の各種薬剤、ギシギシ、クララ、コウホネ、オレンジ、セージ、ノコギリソウ、ゼニアオイ、センブリ、タイム、トウキ、トウヒ、バーチ、スギナ、ヘチマ、マロニエ、ユキノシタ、オウゴン、アルニカ、ユリ、ヨモギ、シャクヤク、アロエ、クチナシ、サクラリーフ等の植物の抽出物、β−カロチン等の色素等も配合することができる。
【００９２】
本発明の皮膚化粧料は、スキンケア乳液、低粘度のスキンケアクリーム等の乳液状製品に用いることができる。これらの製品は、前記した必須成分および化粧料に通常配合される成分を混合して常法により製造することができる。
【実施例】
【００９３】
本発明を実施例を挙げてさらに詳述する。本発明は、これによりなんら限定されるものではない。配合量は特記しない限り質量％で示す。
【００９４】
まず、本発明に用いられるミクロゲルの合成例を説明する。合成例で得られるミクロゲルは本発明に用いる（ａ）成分の増粘剤である。
【００９５】
合成例１
ジメチルアクリルアミド（興人製）を40gと2-アクリルアミド2-メチルプロパンスルホン酸（Sigma製）9gを250gのイオン交換水に溶解し水酸化ナトリウムでpH=7.0に調節する。還流装置を備えた1000ml三つ口フラスコに、n-ヘキサン250gとポリオキシエチレン（３）オレイルエーテル（エマレックス５０３、日本エマルション製）8.2gおよびポリオキシエチレン（６）オレイルエーテル（エマレックス５０６、日本エマルション製）16.4gを入れ混合溶解しN2置換する。この三つ口フラスコにモノマー水溶液を添加してN2雰囲気下で攪拌しながらオイルバスで65℃〜70℃に加熱する。系の温度が65℃〜70℃に達したところで系が半透明なマイクロエマルション状態になっていることを確認した後、過硫酸アンモニウム2gを重合系に添加し重合を開始する。重合系を65〜70℃に3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。
【００９６】
合成例２
ジメチルアクリルアミド（興人製）を35gと2-アクリルアミド2-メチルプロパンスルホン酸（Sigma製）17.5gを260gのイオン交換水に溶解し水酸化ナトリウムでpH=7.0に調節する。還流装置を備えた1000ml三つ口フラスコに、n-ヘキサン260gとポリオキシエチレン（３）オレイルエーテル（エマレックス５０３、日本エマルション製）8.7gおよびポリオキシエチレン（６）オレイルエーテル（エマレックス５０６、日本エマルション製）17.6gを入れ混合溶解しN2置換する。この三つ口フラスコにモノマー水溶液を添加してN2雰囲気下で攪拌しながらオイルバスで65℃〜70℃に加熱する。系の温度が65℃〜70℃に達したところで系が半透明なマイクロエマルション状態になっていることを確認した後、過硫酸アンモニウム2gを重合系に添加し重合を開始する。重合系を65〜70℃に3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。
【００９７】
合成例３
ジメチルアクリルアミド（興人製）を30gと2-アクリルアミド2-メチルプロパンスルホン酸（Sigma製）26.7gを280gのイオン交換水に溶解し水酸化ナトリウムでpH=7.0に調節する。還流装置を備えた1000ml三つ口フラスコに、n-ヘキサン280gとポリオキシエチレン（３）オレイルエーテル（エマレックス５０３、日本エマルション製）9.4gおよびポリオキシエチレン（６）オレイルエーテル（エマレックス５０６、日本エマルション製）19gを入れ混合溶解しN2置換する。この三つ口フラスコにモノマー水溶液を添加してN2雰囲気下で攪拌しながらオイルバスで65℃〜70℃に加熱する。系の温度が65℃〜70℃に達したところで系が半透明なマイクロエマルション状態になっていることを確認した後、過硫酸アンモニウム2gを重合系に添加し重合を開始する。重合系を65〜70℃に3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。
【００９８】
合成例４
ジメチルアクリルアミド（興人製）を35gと2-アクリルアミド2-メチルプロパンスルホン酸（Sigma製）17.5gおよびメチレンビスアクリルアミド7mgを260gのイオン交換水に溶解し水酸化ナトリウムでpH=7.0に調節する。還流装置を備えた1000ml三つ口フラスコに、n-ヘキサン260gとポリオキシエチレン（３）オレイルエーテル（エマレックス５０３、日本エマルション製）8.7gおよびエポリオキシエチレン（６）オレイルエーテル（エマレックス５０６、日本エマルション製）17.6gを入れ混合溶解しN2置換する。この三つ口フラスコにモノマー水溶液を添加してN2雰囲気下で攪拌しながらオイルバスで65℃〜70℃に加熱する。系の温度が65℃〜70℃に達したところで系が半透明なマイクロエマルション状態になっていることを確認した後、過硫酸アンモニウム2gを重合系に添加し重合を開始する。重合系を65〜70℃に3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。
【００９９】
合成例５
ジメチルアクリルアミド（興人製）を35gと2-アクリルアミド2-メチルプロパンスルホン酸（Sigma製）17.5gおよびメチレンビスアクリルアミド70mgを260gのイオン交換水に溶解し水酸化ナトリウムでpH=7.0に調節する。還流装置を備えた1000ml三つ口フラスコに、n-ヘキサン260gとポリオキシエチレン（３）オレイルエーテル（エマレックス５０３、日本エマルション製）8.7gおよびポリオキシエチレン（６）オレイルエーテル（エマレックス５０６、日本エマルション製）17.6gを入れ混合溶解しN2置換する。この三つ口フラスコにモノマー水溶液を添加してN2雰囲気下で攪拌しながらオイルバスで65℃〜70℃に加熱する。系の温度が65℃〜70℃に達したところで系が半透明なマイクロエマルション状態になっていることを確認した後、過硫酸アンモニウム2gを重合系に添加し重合を開始する。重合系を65〜70℃に3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。
【０１００】
合成例６
ジメチルアクリルアミド（興人製）を35gとN,N-ジメチルアミノプロピルアクリルアミドメチルクロライド（興人製）17.5gを260gのイオン交換水に溶解する。還流装置を備えた1000ml三つ口フラスコに、n-ヘキサン260gとポリオキシエチレン（３）オレイルエーテル（エマレックス５０３、日本エマルション製）8.7gおよびポリオキシエチレン（６）オレイルエーテル（エマレックス５０６、日本エマルション製）17.6gを入れ混合溶解しN2置換する。この三つ口フラスコにモノマー水溶液を添加してN2雰囲気下で攪拌しながらオイルバスで65℃〜70℃に加熱する。系の温度が65℃〜70℃に達したところで系が半透明なマイクロエマルション状態になっていることを確認した後、過硫酸アンモニウム2gを重合系に添加し重合を開始する。重合系を65〜70℃に3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。
【０１０１】
合成例７
ジメチルアクリルアミド（興人製）を35gとN,N-ジメチルアミノプロピルアクリルアミドメチルクロライド（興人製）17.5gおよびメチレンビスアクリルアミド7mgを260gのイオン交換水に溶解する。還流装置を備えた1000ml三つ口フラスコに、n-ヘキサン260gとポリオキシエチレン（３）オレイルエーテル（エマレックス５０３、日本エマルション製）8.7gおよびポリオキシエチレン（６）オレイルエーテル（エマレックス５０６、日本エマルション製）17.6gを入れ混合溶解しN2置換する。この三つ口フラスコにモノマー水溶液を添加してN2雰囲気下で攪拌しながらオイルバスで65℃〜70℃に加熱する。系の温度が65℃〜70℃に達したところで系が半透明なマイクロエマルション状態になっていることを確認した後、過硫酸アンモニウム2gを重合系に添加し重合を開始する。重合系を65〜70℃に3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。
【０１０２】
「表１〜３」に記載した配合量組成よりなる実施例１〜１６および比較例１〜９のスキンケア乳液を常法により製造した。得られたスキンケア乳液（試料）について、下記試験方法により、安定性および使用性（のび、みずみずしさ、べたつき、浸透感）を評価した。また、粘度については、試料を30℃の水相中に１時間浸し、Ｂ型粘度計にて測定した。
【０１０３】
［安定性試験］
試料を５０℃、１ヶ月間放置後の外観を、目視にて観察し、下記評価基準により判定した。
（評価基準）
○  ：分離が全くみられなかった
△  ：分離がほとんどみられなかった
×  ：液相（油相または水相）の分離が生じた
【０１０４】
［使用性（のび）］
女性専門パネル（１０名）による実使用試験を行い、肌へののびについて、それぞれ下記の評価基準により評価してもらった。
（評価基準）
◎：  １０名全員が、のびが軽く、なめらかであると判定した。
○：  ７〜９名が、のびが軽く、なめらかであると判定した。
△：  ３〜６名が、のびが軽く、なめらかであると判定した。
×：  ０〜２名が、のびが軽く、なめらかであると判定した。
【０１０５】
［使用性（べたつき）］
女性専門パネル（１０名）による実使用試験を行い、べたつきについて、それぞれ下記の評価基準により評価してもらった。
（評価基準）
◎：  １０名全員が、べたつきがなく、しっとりしたと判定した。
○：  ７〜９名が、べたつきがなく、しっとりしたと判定した。
△：  ３〜６名が、べたつきがなく、しっとりしたと判定した。
×：  ０〜２名が、べたつきがなく、しっとりした判定した。
【０１０６】
［使用性（みずみずしさ）］
女性専門パネル（１０名）による実使用試験を行い、みずみずしさについて、それぞれ下記の評価基準により評価してもらった。
（評価基準）
◎：  １０名全員が、みずみずしさがあると判定した。
○：  ７〜９名が、みずみずしさがあると判定した。
△：  ３〜６名が、みずみずしさがあると判定した。
×：  ０〜２名が、みずみずしさがあると判定した。
【０１０７】
［使用性（浸透感：有効成分が肌に浸透していく感じ）］
女性専門パネル（１０名）による実使用試験を行い、浸透感について、それぞれ下記の評価基準により評価してもらった。
（評価基準）
◎：  １０名全員が、浸透感があると判定した。
○：  ７〜９名が、浸透感があると判定した。
△：  ３〜６名が、浸透感があると判定した。
×：  ０〜２名が、浸透感があと判定した。
【０１０８】
【表１】
2006257021.tif 000008
＊１）商品名：ＳＩＭＵＬＧＥＬ  ＥＧ（ＳＥＰＩＣ社製）
＊２）商品名：タイペークＣＲ−５０（石原産業（株）社製）
＊３）商品名：針状微粒子酸化チタン（テイカ（株）社製）
【０１０９】
【表２】
2006257021.tif 000009
【０１１０】
【表３】
2006257021.tif 000010
【０１１１】
表１〜３の結果から明らかなように、本発明である実施例１〜１６のスキンケア乳液は、優れた安定性と使用性を有していることがわかる。
【０１１２】
以下に、本発明のその他の実施例を示す。
【０１１３】
実施例１７  スキンケアクリーム
（配合成分）                                                  質量％
（１）イオン交換水                                            残余
（２）ヘキサメタリン酸ソーダ                                  ０．１
（３）炭酸ナトリウム  十水塩                                  ０．５
（４）トランネキサム酸                                        １．０
（５）水酸化ナトリウム                                        ０．０３
（６）酸化チタン（ルチル型，粒径０．３μ）                    １．０
（商品名：バイエルチタンＲ−ＫＢ−１，バイエル社製）
（７）１，３−ブチレングリコール                              ５．０
（８）グリセリン                                              ３．０
（９）合成例２のミクロゲル                                    １．０
（１０）Ｎ−ステアロイル−アスパラギン酸カリウム              ０．１
（１１）エチルパラベン                                        ０．５
（１２）ローズマリーエキス                                    適量
（１３）セージエキス                                          適量
（１４）自己乳化型グリセリルモノステアレート                  ０．５
（１５）ポリオキシエチレン（４０モル）ステアレート            ０．３
（１６）ソルビタントリステアレート                            ０．１
（１７）ベヘニン酸                                            ０．４
（１８）ミリスチン酸                                          ０．２
（１９）（ヒドロキシステアリン酸／ステアリン酸／ロジン酸）    ０．１
ジペンタエリスリチル
（商品名：コスモール１６８Ｅ、日清オイリオ（株）社製）
（２０）α−オレフィンオリゴマー                              ２．５
（２１）グリセリル  トリ−２−エチルヘキサノエート            １．５
（２２）ジメチルポリシロキサン                                ０．３
（２３）オクトクリレン                                        ０．１
（２４）香料                                                  適量
＜製法＞
（１４）〜（２４）を７０℃にて、均一に混合溶解した（油相）。一方、（１）〜（１３）を７０℃にて均一に混合溶解した（水相）。７０℃に保持した水相に油相を徐添しながら、ホモミキサーで乳化した。乳化が終了したら、４０℃以下に急冷し、目的の粘度３００００ｍＰａ・ｓ／３０℃のスキンケアクリームを得た。
＜製品の性状＞
得られたスキンケアクリームについて、実施例１〜１６と同様の評価を行ったところ、使用性に優れ（使用性評価、肌へののび、べたつき、みずみずしさ、浸透感とも◎）、安定性も良好（安定性評価：○）なものであった。
【０１１４】
実施例１８  スキンケア乳液
（配合成分）                                                  質量％
（１）イオン交換水                                            残余
（２）ヘキサメタリン酸ソーダ                                  ０．０５
（３）乳酸ナトリウム                                          ０．０１
（４）炭酸ナトリウム（無水塩）                                ０．０５
（５）アスコルビン酸エチル                                    ０．２
（６）水酸化カリウム                                          ０．０１
（７）酸化チタン（粒径０．２５μｍ）                          ０．４
（商品名：チタニックスＪＡ−Ｃ、アナターゼ型、未処理、
粒径０．１８μｍ、テイカ（株）社製）
（８）１，３−ブチレングリコール                            ２２．０
（９）グリセリン                                              ３．０
（１０）合成例３のミクロゲル                                  ０．６
（１１）メチルパラベン                                        ０．１
（１２）加水分解タンパク                                      適量
（１３）ホップエキス                                          適量
（１４）ヒドロキシステアリン酸コレステリル                    適量
（１５）グリセリルステアレート                                ０．３
（１６）ステアリン酸                                          ０．４
（１７）ミリスチン酸                                          ０．２
（１８）セトステアリルアルコール                              ０．３
（１９）水添ヤシ油                                            ０．６
（２０）メチルポリシロキサン２０ｍＰａ・ｓ                    ０．１
（２１）水添ポリイソブテン                                    ４．０
（２２）香料                                                  適量
＜製法＞
（１４）〜（２２）を７０℃にて、均一に混合溶解した（油相）。一方、（１）〜（１３）を７０℃にて均一に混合溶解した（水相）。７０℃に保持した水相に油相を徐添しながら、ホモミキサーで乳化した。乳化が終了したら、４０℃以下に急冷し、目的の粘度１８０００ｍＰａ・ｓ／３０℃のスキンケア乳液を得た。
＜製品の性状＞
得られたスキンケア乳液について、実施例１〜１６と同様の評価を行ったところ、使用性に優れ（使用性評価、肌へののび、べたつき、みずみずしさ、浸透感とも◎）、安定性も良好（安定性評価：○）なものであった。
【産業上の利用可能性】
【０１１５】
本発明によれば、増粘剤として、特定のミクロゲルを用い、美白効果の演出として、平均粒径０．１〜０．７μｍの親水性酸化チタンを用い、粘度調整剤として炭酸ナトリウムを用いることにより、安定性と使用性に極めて優れた組成物が得られ、この組成物は皮膚化粧料として好適に利用される。
【０１１６】
安定性については、５０℃保存下による経時安定性や遠心分離によっても、油浮きなどの分離がなく、経時安定性に極めて優れている。また、使用性については、特に、べたつかず、のびが軽く、みずみずしく、有効成分が肌に浸透していく感じ（浸透感）に優れるという使用感に極めて優れた特性を有するものである。
【０１１７】
さらに、本発明の皮膚化粧料には、希望する配合量の任意の塩型薬剤を配合でき、水中油型の乳化組成物とすることも可能である。得られる皮膚化粧料は、粘度低下を起こすこともない。